(57)【要約】【課題】  所定の弾性力を発揮し、肌触りや風合いも良くなり、さらに、所定の機能を発揮する織編物を作製できる複合被覆弾性糸およびその製造方法を提供する。【解決手段】  弾性糸から成る芯部２と、マルチフィラメント仮撚加工糸から成る鞘部３と、結束繊維状とされる綿繊維を含む短繊維から成る外層被覆部４と、を有する構成とされる複合被覆弾性糸１とした。また、弾性糸を仮撚機１０の仮撚ヒーター１２の下流側にある引取りローラー１４部から所定の延伸率で供給して芯鞘複合繊維ＣＹを製造し、この芯鞘複合繊維ＣＹを芯糸にして空気精紡機３０に供給することにより、芯鞘複合繊維ＣＹが紡績糸の中心部に配置される複合被覆弾性糸１を製造する製造方法とした。【選択図】図１
2019119976.tif 000002
【特許請求の範囲】
【請求項１】
弾性糸から成る芯部と、マルチフィラメント仮撚加工糸から成る鞘部と、結束繊維状とされる綿繊維を含む短繊維から成る外層被覆部と、を有することを特徴とする複合被覆弾性糸。
【請求項２】
前記鞘部は、無撚状のポリエステル捲縮糸から成る仮撚加工糸であることを特徴とする請求項１に記載の複合被覆弾性糸。
【請求項３】
前記外層被覆部は空気精紡機により紡績され、前記芯部と前記鞘部とから構成される糸条を芯糸として、この芯糸の周囲を結束して被覆するように紡績されていることを特徴とする請求項１または２に記載の複合被覆弾性糸。
【請求項４】
前記鞘部は、十字断面もしくはＹ字断面の異形断面マルチフィラメントから成ることを特徴とする請求項１から３のいずれかに記載の複合被覆弾性糸。
【請求項５】
前記鞘部は、防虫機能を発揮する薬剤を練りこんで溶融紡糸したポリエステルマルチフィラメントから成ることを特徴とする請求項１から４のいずれかに記載の複合被覆弾性糸。
【請求項６】
前記芯部と前記鞘部とから構成される芯糸部の配合割合が２０〜３５％であり、前記外層被覆部の配合割合が８０〜６５％であることを特徴とする請求項１から５のいずれかに記載の複合被覆弾性糸。
【請求項７】
弾性糸から成る芯部と、マルチフィラメント仮撚加工糸から成る鞘部と、結束繊維状とされる綿繊維を含む短繊維から成る外層被覆部と、を有する複合被覆弾性糸の製造方法であって、
仮撚加工機を用いて、前記芯部と前記鞘部とから構成される芯鞘複合繊維を製造し、仮撚加工機を介して製造された前記芯鞘複合繊維を芯糸として空気精紡機に供給して前記複合被覆弾性糸を製造するとともに、
前記仮撚加工機は、給糸部と、仮撚ヒーターと仮撚具を有する仮撚加工部と、巻取部とを備え、さらに、給糸部に配設された給糸パッケージからフィラメント糸条を引き出して所定の延伸率で送り出す供給ローラーと、前記仮撚加工部にて仮撚加工されたフィラメント糸条を引取り巻取部に送り出す引取りローラーと、を備え、
前記弾性糸は、前記仮撚ヒーターの下流側にある引取りローラー部から所定の延伸率で延伸されて供給されて仮撚ヒーター部を経由しない構成とされ、
フィラメント糸条の延伸率よりも弾性糸の延伸率を高くすることで、合糸して芯鞘複合繊維を製造した際に、芯鞘複合繊維の中心部に弾性糸が配置されるようにしており、
前記空気精紡機において、所定の糸張力を付与して前記芯鞘複合繊維を紡績される繊維束の中心部に供給して、前記芯鞘複合繊維が紡績糸の中心部に配置されるようにしたことを特徴とする複合被覆弾性糸の製造方法。
【発明の詳細な説明】
【技術分野】
【０００１】  本発明は、所定の弾力性を発揮し、さらに、綿繊維の肌触りと風合いを備える複合被覆弾性糸およびその製造方法に関する。
【背景技術】
【０００２】  最近では、着心地がよい弾性力を発揮する衣料が求められており、ポリウレタン弾性糸（例えば、スパンデックス）のような弾性力の強い糸が使用されている。例えば、スポーツウエアやタイツ等の所定の弾性力を発揮する繊維素材として、ポリウレタン弾性糸を芯糸とし、その周囲を他の繊維で被覆した被覆弾性糸を用いることが一般に行われている。【０００３】  例えば、弾性糸から成る芯糸の周囲に１本の糸を所定の方向に巻き付けたシングルカバードヤーンや、芯糸の周囲に２本の糸を互いに逆の方向に巻き付けたダブルカバードヤーンが知られている。また、実質的に無撚状の鞘糸で被覆した被覆弾性糸を得るために、弾性糸を芯糸とし、マルチフィラメント糸からなる捲縮糸を鞘繊維とする被覆弾性糸が既に提案されている（例えば、特許文献１参照）。【０００４】  また、芯糸となる弾性糸が糸の表面に露出すると肌触りが悪化したり染色性が悪化したりするので、芯糸が露出することを効果的に抑制するために、芯糸の弾性糸をマルチフィラメント仮撚糸で被覆して仮撚被覆弾性糸を構成した後、この仮撚被覆弾性糸の周囲を長繊維糸条または短繊維糸条で巻き付けた複合被覆弾性糸も既に提案されている（例えば、特許文献２参照）。【０００５】  また、複合繊維として、芯糸の周囲を鞘糸が完全に被覆した芯鞘複合繊維であるコアヤーンが知られている。例えば、綿糸等の紡績糸を紡出する際に、そのドラフト工程、すなわち精紡工程でフィラメント糸を芯糸として挿入して、綿やウール等の天然繊維を鞘糸に用いて被覆したコアヤーンが紡績可能である。【０００６】  上記コアヤーンを製造する精紡機として、芯糸は撚りを掛けずに無撚のまま、その周囲を紡績糸が被覆し撚り合わされたコアヤーンを紡績することが可能な空気精紡機が既に公知である（例えば、特許文献３参照）。【０００７】  リング精紡機で作製されたコアヤーン等のように実撚状の被覆層を有する糸条を織物の経糸に用いた場合には、オサ打ち動作の度に繰り返ししごかれる際のしごきによって、経糸の撚りが移動してしまい鞘糸が脱落してしまう虞が生じる。しかし、空気精紡機で作製されたコアヤーン等のような結束繊維状の糸条は実撚ではなく鞘糸が絡み合って芯糸を被覆しているので、オサ打ち動作の際に撚りの移動が発生せず鞘糸が脱落しない。
【先行技術文献】
【特許文献】
【０００８】
【特許文献１】特公昭５０−２８５３６号公報
【特許文献２】特開２００１−２８８６３４号公報
【特許文献３】特開２００１−１６４４３２号公報
【発明の概要】
【発明が解決しようとする課題】
【０００９】  従来の、芯糸の弾性糸をマルチフィラメント仮撚糸で被覆した仮撚被覆弾性糸の周囲を長繊維糸条または短繊維糸条で巻き付けた複合被覆弾性糸を用いることで、所定の弾性力を発揮すると共に芯糸が露出することを効果的に抑制可能な糸条を作製できる。【００１０】  しかしながら、仮撚被覆弾性糸を製造する際に芯糸の弾性糸が熱影響を受けると、所定の弾性を発揮できなくなってしまい問題となる。また、仮撚被覆弾性糸の周囲を長繊維糸条または短繊維糸条で巻き付ける際に、内層部のコアヤーン状の被覆弾性糸を強く締め付けると、柔らかな肌触りや良好な弾性力を発揮できなくなって、着心地が悪化してしまい問題となる。【００１１】  また、外層部が単一方向の実撚状であれば、オサ打ち動作の際の繰り返ししごきや、糸送り出し動作の際の糸走行に伴うしごき状態により、鞘糸が脱落してしまい芯糸が露出する虞が生じて問題となる。【００１２】  人が直接着用する衣料は、肌触りや風合いが良好であることが望まれるので、外層部は綿繊維などから成る短繊維紡績糸を用いることが好ましい。また、所定の弾性力を発揮し、吸水速乾性や保温性や抗菌性や消臭性や難燃性などの各種の機能を発揮することが好ましい。【００１３】  本発明は、上記問題点に鑑み、所定の弾性力を発揮し、肌触りや風合いも良くなり、さらに、所定の機能を発揮する織編物を作製できる複合被覆弾性糸およびその製造方法を提供することを目的とする。
【課題を解決するための手段】
【００１４】  上記課題を解決するために本発明は、弾性糸から成る芯部と、マルチフィラメント仮撚加工糸から成る鞘部と、結束繊維状とされる綿繊維を含む短繊維から成る外層被覆部と、を有する複合被覆弾性糸であることを特徴とする。【００１５】  この構成によると、弾性糸から成る芯部とマルチフィラメント仮撚加工糸から成る鞘部とを有するので、実質的に無撚状の被覆弾性糸を形成して、安定した吸水速乾性と所定の弾性力を発揮する。また、外層被覆部が結束繊維状とされる綿繊維を含む短繊維から成るので、良好な肌触りと吸水性を発揮可能になる。従って、本発明によれば、所定の弾性力を発揮し、肌触りや風合いも良くなり、さらに、所定の機能として吸水速乾性を発揮する織編物を作製できる複合被覆弾性糸を得ることができる。【００１６】  また本発明は、上記構成の複合被覆弾性糸において、前記鞘部は、無撚状のポリエステル捲縮糸から成る仮撚加工糸であることを特徴としている。この構成によると、芯部となる弾性糸を被覆する鞘部が無撚状のポリエステル捲縮糸から成るので、伸縮性が良好な所定の弾性力を発揮する糸条となり、人が着用するのに好適な衣料を作製可能になる。また、実質的に無撚状になるので、より吸水速乾性に優れた織編物を作製できる複合被覆弾性糸を得ることができる。【００１７】  また本発明は、上記構成の複合被覆弾性糸において、前記外層被覆部は空気精紡機により紡績され、前記芯部と前記鞘部とから構成される糸条を芯糸として、この芯糸の周囲を結束して被覆するように紡績されていることを特徴としている。この構成によると、弾性糸から成る芯部と無撚状のポリエステル捲縮糸から成る鞘部とから構成される糸条を芯糸として、綿を含む短繊維が結束繊維状に被覆したコアヤーンとなるので、肌触りや風合いが良くなり、さらに、所定の弾性力を発揮する織編物を作製できる複合被覆弾性糸を得ることができる。【００１８】  また本発明は、上記構成の複合被覆弾性糸において、前記鞘部は、所定の機能を発揮するフィラメント素材から成ることを特徴としている。この構成によると、吸水速乾性や保温性や抗菌性や消臭性や難燃性などの各種の機能を発揮するフィラメント素材から成る芯糸部が発揮する機能により、所定の弾性力と良好な着心地に加えて、所定の機能を発揮する優れた織編物を作製できる複合被覆弾性糸を得ることができる。【００１９】  また本発明は、上記構成の複合被覆弾性糸において、前記鞘部は、十字断面もしくはＹ字断面の異形断面マルチフィラメントから成ることを特徴としている。この構成によると、異形断面マルチフィラメントから成る芯糸部が発揮する毛細管現象により、吸水速乾性に優れた織編物を作製できる複合被覆弾性糸を得ることができる。【００２０】  また本発明は、上記構成の複合被覆弾性糸において、前記鞘部は、各種機能を発揮する薬剤を練りこんで溶融紡糸したポリエステルマルチフィラメントから成ることを特徴としている。この構成によると、鞘部を構成するフィラメント自体に薬剤を練り込んでいるので、所定の機能を発揮する複合被覆弾性糸を得ることができる。【００２１】  また本発明は、上記構成の複合被覆弾性糸において、前記芯部と前記鞘部とから構成される芯��部の配合割合が２０〜３５％であり、前記外層被覆部の配合割合が８０〜６５％であることを特徴としている。この構成によると、芯糸部２０％で外層被覆部８０％であれば、より風合いが良好な織編物を作製できる複合被覆弾性糸を得ることができ、芯糸部３５％で外層被覆部６５％であれば、より各種機能に優れた織編物を作製できる複合被覆弾性糸を得ることができる。【００２２】  また本発明は、弾性糸から成る芯部と、マルチフィラメント仮撚加工糸から成る鞘部と、結束繊維状とされる綿繊維を含む短繊維から成る外層被覆部と、を有する複合被覆弾性糸の製造方法であって、仮撚加工機を用いて、前記芯部と前記鞘部とから構成される芯鞘複合繊維を製造し、仮撚加工機を介して製造された前記芯鞘複合繊維を芯糸として空気精紡機に供給して前記複合被覆弾性糸を製造するとともに、前記仮撚加工機は、給糸部と、仮撚ヒーターと仮撚具を有する仮撚加工部と、巻取部とを備え、さらに、給糸部に配設された給糸パッケージからフィラメント糸条を引き出して所定の延伸率で送り出す供給ローラーと、前記仮撚加工部にて仮撚加工されたフィラメント糸条を引取り巻取部に送り出す引取りローラーと、を備え、前記弾性糸は、前記仮撚ヒーターの下流側にある引取りローラー部から所定の延伸率で延伸されて供給されて仮撚ヒーター部を経由しない構成とされ、フィラメント糸条の延伸率よりも弾性糸の延伸率を高くすることで、合糸して芯鞘複合繊維を製造した際に、芯鞘複合繊維の中心部に弾性糸が配置されるようにしており、前記空気精紡機において、所定の糸張力を付与して前記芯鞘複合繊維を紡績される繊維束の中心部に供給して、前記芯鞘複合繊維が紡績糸の中心部に配置されるようにしたことを特徴とする。【００２３】  この構成によると、弾性糸を仮撚ヒーターの下流側にある引取りローラー部から所定の延伸率で供給することにより、熱影響を受けることなく芯鞘複合繊維の中心部に弾性糸を配置できる芯鞘複合繊維を製造でき、さらに、この芯鞘複合繊維を芯糸にして空気精紡機に供給することにより、芯鞘複合繊維が紡績糸の中心部に配置される複合被覆弾性糸を製造可能になる。従って、本製造方法によれば、所定の弾性力を発揮し、肌触りや風合いも良くなり、さらに、安定した吸水速乾性を発揮する織編物を作製できる複合被覆弾性糸を製造可能になる。
【発明の効果】
【００２４】  本発明によれば、所定の弾性力を発揮し、肌触りや風合いも良くなり、さらに、所定の機能を発揮する織編物を作製できる複合被覆弾性糸およびその製造方法を得ることができる。
【図面の簡単な説明】
【００２５】
【図１】本発明に係る複合被覆弾性糸の構成を示す概略模式図である。
【図２】弾性糸から成る芯部とマルチフィラメント仮撚加工糸から成る鞘部とを有する被覆弾性糸を製造する仮撚加工機の一例を示す概略説明図である。
【図３】本発明に係る複合被覆弾性糸を製造する仮撚紡績機の一例を示す概略説明図である。
【発明を実施するための形態】
【００２６】  以下に本発明の実施形態を図面を参照して説明するが、本発明はこれにより何ら制限されるものではない。また、同一構成部材については同一の符号を用い、重複する説明は適宜省略する。まず本実施形態に係る複合被覆弾性糸１について図面を用いて説明する。
【００２７】  図１の模式図に示すように本実施形態に係わる複合被覆弾性糸１は、芯部２と鞘部３と外層被覆部４とを有して形成される。芯部２はポリウレタンなどの弾性糸から成り、鞘部３はマルチフィラメント仮撚加工糸（例えば、ポリエステル糸）から成る。外層被覆部４は結束繊維状とされる綿繊維を含む短繊維から成り、芯部２と鞘部３から成る芯鞘複合繊維ＣＹの周囲を一様に結束して被覆する。
【００２８】  芯部２はモノフィラメントから成る弾性糸として図示しているが、マルチフィラメントから成る弾性糸でもよい。鞘部３も模式図に示すフィラメント数には限定されず所望のマルチフィラメント糸条でよい。芯部２と鞘部３から成る芯鞘複合繊維ＣＹは、所定の仮撚加工機により製造できる。また、この芯鞘複合繊維ＣＹを芯糸として空気精紡機に供給することにより、本実施形態に係る複合被覆弾性糸１を製造できる。次に、本実施形態に係る芯鞘複合繊維ＣＹを製造する仮撚加工機について図２を用いて説明する。
【００２９】  本実施形態に係る芯鞘複合繊維ＣＹは図２に示す仮撚加工機１０を用いて製造できる。仮撚加工機１０は、給糸パッケージＰＡから引き出したフィラメント糸条Ｙ１（鞘部３に相当）を仮撚加工すると共に、仮撚加工工程の後半部分の引取りローラー１４部に弾性糸Ｙ２（芯部２に相当）を供給してコアヤーン状の芯鞘複合繊維ＣＹを製造して１個のパッケージＰＣに巻き取るものである。
【００３０】  給糸パッケージＰＡから引き出したフィラメント糸条Ｙ１は、供給ローラー１１、仮撚ヒーター１２、仮撚具１３を介して仮撚加工し、引取りローラー１４、送りローラー１５、１７、巻取りローラー１８を介して仮撚加工糸として巻取りパッケージＰＣを巻成する。この仮撚加工機１０の各部の構成や仮撚加工方法は従来公知であるので、ここでは詳述しない。
【００３１】  弾性糸Ｙ２は給糸パッケージＰＢから供給ローラー２１を介して引取りローラー１４部に供給される。弾性糸Ｙ２を供給する際には、所定の延伸率で供給することが好ましいので、供給ローラー２１と引取りローラー１４の送り速度比を所定の延伸率に設定するとよい。例えば、ポリウレタンなどの高い弾性率を有する弾性糸Ｙ２の場合には、２〜５倍、好ましくは３．５倍程度に延伸して供給すると、合糸した際に仮撚加工糸の中心部に配置され、弾性糸Ｙ２の周囲を仮撚加工糸が一様に被覆して良好な鞘部３を有する芯鞘複合繊維ＣＹを製造できる。
【００３２】  フィラメント糸条Ｙ１の延伸率は、供給ローラー１１の送り速度と引取りローラー１３の引取り速度との比により決定され、弾性糸Ｙ２の延伸率は、供給ローラー２１の送り速度と引取りローラー１３の引取り速度との比により決定されるので、本実施形態においては、それぞれの速度を適宜設定している。また、仮撚具１３はＳ撚仮撚具でもＺ撚仮撚具でもよい。
【００３３】  弾性糸Ｙ２は仮撚ヒーター１２の下流側にある引取りローラー１４部から供給して仮撚ヒーター１２部を経由しないようにしている。これにより、弾性糸Ｙ２は熱影響を受けず、所定の弾性率を発揮できる。また、弾性糸Ｙ２は給糸パッケージＰＢからころがし解除されて引き取られるようにしている。この際に、給糸パッケージＰＢを引取りローラー１４の近く（例えば、５０ｃｍ程度離れた位置）に配置し、フィラメント糸条Ｙ１の延伸率よりも弾性糸Ｙ２の延伸率を高くすることで、仮撚加工工程中に合糸した際に、仮撚加工糸条の中心部に弾性糸Ｙ２を配置できて、良好なコアヤーン状の芯鞘複合繊維ＣＹを製造できる。
【００３４】  芯鞘複合繊維ＣＹを形成する鞘部３は、複数の繊維を有するマルチフィラメントの長繊維から成る。また、所定の機能を発揮するフィラメント素材から成ることが好ましく、さらには、異形断面のポリエステル繊維から成ることがより好ましい。例えば、吸水速乾性や保温性や抗菌性や消臭性や難燃性などの各種の機能を発揮するフィラメント素材から成る構成であれば、所定の機能を発揮する織編物を作製できる複合被覆弾性糸１を得ることができる。
【００３５】  鞘部３を構成するマルチフィラメントは例えばポリエステル繊維から成る。ポリエステル繊維は、当該繊維を製造する工程で、各種の薬剤や機能性付与剤を混入して溶融紡糸することで、糸内部に所望の機能を発揮する薬剤を含有した（練りこんだ）ポリエステル繊維を製造することができる。例えば、ポリエステルあるいはポリアミドのような溶融紡糸可能な熱可塑性ポリマーに、薬剤や各種の機能性付与剤を添加して防菌防虫機能や消臭機能を発揮する化合繊フィラメントを製造することができる。
【００３６】  従って、ポリエステル等の化合繊フィラメントは添加する薬剤や機能性付与剤を変更することで種々の機能を発揮する化合繊糸を得ることができる。また、機能性付与剤を練りこんで溶融紡糸した化合繊フィラメントは、当然に機能性を付加するための後加工が不要であり、加工工程を短縮することができる。
【００３７】  また、予め地糸内部に薬剤を練りこんでいるので、洗濯等によって薬剤が脱落することもなく、長期にわたって安定した薬剤効果を発揮することができる。つまり、本考案に係る複合被覆弾性糸１に用いるポリエステル仮撚加工糸は、長期間に亘って安定した薬剤効果を発揮可能となる。
【００３８】  例えば、防虫機能（防蚊機能）を発揮する薬剤として、テトラメトリン、デルタメトリンなどのピレスロイド系化合物が使用できる。また、テトラメトリン、デルタメトリンに加えて、その他の抗菌剤や防虫剤を配合してもよい。例えば、光触媒金属酸化物系抗菌剤や銀系抗菌剤などを採用することができる。これらの抗菌剤も、これらを予め所定割合配合した紡糸原料を作製し、この紡糸原料を溶融紡糸することにより、所定のポリエステル繊維を製造できる。また、防ダニ効果を得るために所定の防ダニ剤を配合してもよく、その他の効果を発揮する防虫剤や動物忌避剤を配合してもよい。
【００３９】  また、各種の機能を発揮する薬剤や素材を配合することにより、所定の機能を発揮する化合繊フィラメントを製造できる。例えば、消臭素材を配合することにより消臭機能を発揮し、接触冷感素材を配合することにより接触冷感機能を発揮し、ＵＶカット素材を配合することによりＵＶカット機能を発揮し、赤外線カット素材を配合することにより遮熱機能を発揮する。さらには、中空フィラメントを用いることにより、軽量で保温性を発揮する化合繊フィラメントを製造できる。
【００４０】  また、鞘部３は、十字断面もしくはＹ字断面の異形断面マルチフィラメントから成る構成であってもよい。この構成によると、異形断面のマルチフィラメントから成る芯糸部が発揮する毛細管現象により、より吸水速乾性に優れた織編物を作製できる複合被覆弾性糸１を得ることができる。
【００４１】  芯鞘複合繊維ＣＹの周囲を外層被覆部４で被覆する際には、芯鞘複合繊維ＣＹを無撚状態にして被覆できることが好ましい。このような糸構成は、例えば、従来公知の旋回流噴射ノズルを用いた空気精紡機に芯鞘複合繊維ＣＹを芯糸として供給することにより実現できる。旋回流噴射ノズルを用いた空気精紡機によれば、芯鞘複合繊維ＣＹを無撚状態とし、その周囲を綿糸などの短繊維で巻回被覆してコアヤーン状の複合被覆弾性糸１を製造できる。
【００４２】  次に、旋回流噴射ノズルを用いた空気精紡機の一例を図３を用いて説明する。
【００４３】  図３に本実施形態に係る空気精紡機３０の一例を示す。空気精紡機３０は、綿繊維もしくは綿繊維とポリエステル短繊維を所定割合に混合した紐状のスライバＳＬを供給して、ドラフト部ＤＲで所定の細さまで延伸した後、空気紡績部３６の旋回流により紡績糸を製造するものである。
【００４４】  すなわち、外層被覆部４となるスライバＳＬを挿通ガイド３１から供給し、バックローラー３２、サードローラー３３、エプロンベルトＥを有するミドルローラー３４、及びフロントローラー３５から構成されるドラフト部ＤＲを通過して、所望の糸太さに延伸して、空気紡績部３６の旋回流により結束状の紡績糸（仮撚紡績糸）を製造し、ニップローラー３７を介して巻取部３８に送り出されてパッケージＰＤに巻き取る。
【００４５】  バックローラー３２、サードローラー３３、ミドルローラー３４、フロントローラー３５は、それぞれ上下一対のローラーから成る。これらのドラフト部ＤＲを構成するローラー対は、配置位置が下流側になるに従って段々送り速度が速くなる複数のローラー対から成り、これらのローラー対を順次通過して所定細さに牽伸され、空気紡績部３６に送り込まれる。
【００４６】  空気紡績部３６は、例えば、旋回方向が異なる２段の旋回流噴射ノズルを備えたものが公知であるが、特に限定されるものではなく、旋回流を発生する１段の旋回流噴射ノズルと紡績スピンドルとを備える紡績部でも、さらに１段の旋回流噴射ノズルと一対の加撚ローラー対よりなる加撚部材を備える紡績部であってもよい。
【００４７】  芯糸を構成する芯鞘複合繊維ＣＹは、フロントローラー３５の上流側から供給する。また、この際に、芯鞘複合繊維ＣＹに所定の張力Ｔ１を付与することにより、ドラフトされながら送り込まれるスライバ束のほぼ中央部に導入するようにしている。
【００４８】  すなわち、芯糸となる芯鞘複合繊維ＣＹを巻回した給糸パッケージＰＣから芯鞘複合繊維ＣＹを引き出してテンサー４１を介して所定の糸張力Ｔ１を付与した状態で導入することにしている。また、ドラフトされながら送り込まれるスライバ束のほぼ中央部に導入することで、芯鞘複合繊維ＣＹを中心として、該芯鞘複合繊維ＣＹの周囲を紡績糸（外層被覆部４）が被覆する複合被覆弾性糸１を製造してパッケージＰＤに巻成することができる。
【００４９】  空気紡績部３６は旋回流噴射ノズルを用いて糸条を旋回しているので、紡績糸は芯糸（芯鞘複合繊維ＣＹ）の周囲に巻き付くが、芯鞘複合繊維ＣＹには仮撚が付加されるだけであり、実撚は付加されない。そのために、空気紡績部３６を経過したあとの紡績糸は、無撚状態の芯鞘複合繊維ＣＹの周囲を短繊維の紡績糸（外層被覆部４）が被覆巻回した構成の結束紡績糸状の複合被覆弾性糸１となる。
【００５０】  上記したように、複合被覆弾性糸１は、無撚状態の芯鞘複合繊維ＣＹの周囲を短繊維の紡績糸から成る外層被覆部４が巻回被覆した糸構造を呈するので、肌に接する側は紡績糸となり、肌触りや風合いなどは紡績糸の特徴を発揮する。また、紡績糸が綿繊維を含有していれば汗を吸収する機能を発揮する。
【００５１】  また、無撚状態の鞘部３（芯鞘複合繊維ＣＹ）を有する糸構造を呈するので、鞘部３が異形断面のポリエステル繊維を含む場合には、毛細管現象により良好な吸水速乾性を発揮する。従って、本実施形態に係る複合被覆弾性糸１は、全体として良好な吸水速乾性を発揮可能になる。
【００５２】  上記したように、本発明によれば、所定の弾性力を発揮し、肌触りや風合いも良くなり、さらに、吸水速乾性を含む各種の機能を発揮する織編物を作製できる複合被覆弾性糸１を得ることができる。
【００５３】  また、鞘部３（芯鞘複合繊維ＣＹ）が完全に外層被覆部４に被覆されるには、その芯鞘複合繊維ＣＹの割合は複合被覆弾性糸１全体の２０〜３５％程度以下の割合が好ましい。そのために、前記外層被覆部４の割合を８０〜６５％程度以上として、完全に芯鞘複合繊維ＣＹが被覆される構成とした。また、芯鞘複合繊維ＣＹにおける芯部２と鞘部３との配合割合は、弾性糸Ｙ２から成る芯部２が細くなるので、鞘部３の配合割合がより大きくなる。複合被覆弾性糸１の糸強力は芯鞘複合繊維ＣＹの存在により、純粋な紡績糸よりも強力であり、その肌触りは紡績糸と同等に柔らかい状態を維持することになる。
【００５４】  すなわち、本実施形態に係る複合被覆弾性糸１は、芯鞘複合繊維ＣＹの配合割合が２０〜３５％で外層被覆部４の配合割合が８０〜６５％であることが好ましい。この構成であれば、芯鞘複合繊維ＣＹが２０％で外層被覆部４が８０％の場合は、より風合いが良好な織編物を製造できる複合被覆弾性糸１を得ることができ、芯鞘複合繊維ＣＹが３５％で外層被覆部４が６５％の場合は、より吸水速乾性に優れた織編物を製造できる複合被覆弾性糸１を得ることができる。
【００５５】  また、紡績の際に芯鞘複合繊維ＣＹの張力Ｔ１をデニール当たり４０〜８０％程度の張力にすることで、芯鞘複合繊維ＣＹが糸束の中心部をキープすることが判った。すなわち、芯鞘複合繊維ＣＹが５０デニール程度の糸太さであれば、その４０〜８０％に相当する２０〜４０グラム程度の張力を付与し、芯鞘複合繊維ＣＹが７５デニール程度であれば、その４０〜８０％に相当する３０〜６０グラム程度の張力を付与することにより、芯鞘複合繊維ＣＹが中心部にあり、その周囲を外層被覆部４が被覆する複合被覆弾性糸１を得ることができる。
【００５６】  例えば、複合被覆弾性糸１が綿番手３０の場合に、綿番手３０は１７７デニールに相当するので、５０デニール（例えば、弾性糸が５デニール相当、鞘部の仮撚加工糸が４５デニール相当）程度の芯鞘複合繊維ＣＹに用いる場合には、張力Ｔ１を２０〜４０グラム程度、すなわち、３０±１０グラムにして芯鞘複合繊維ＣＹを供給するとよい。
【００５７】  この場合、芯鞘複合繊維ＣＹの配合割合は２８％になり、２０〜３５％の範囲にある。すなわち、５０デニール程度の芯鞘複合繊維ＣＹを用いて、綿番手３０の紡績糸を製造すると、外層被覆部４の配合割合は７２％になる。
【００５８】  また、７５デニール程度の芯鞘複合繊維ＣＹ（例えば、弾性糸が５デニール相当、鞘部の仮撚加工糸が７０デニール相当）を用いて綿番手２４（２２１デニールに相当）の紡績糸を製造すると芯鞘複合繊維ＣＹの配合割合は３４％になり、綿番手１５（３５４デニールに相当）の紡績糸を製造すると芯鞘複合繊維ＣＹの配合割合は２１％になる。
【００５９】  すなわち、７５デニール程度の芯鞘複合繊維ＣＹを用いる場合には、綿番手１５〜２４の複合被覆弾性糸１を得ることができる。この際の鞘部３に用いるマルチフィラメントのフィラメント数は特には制限されない。芯部２に用いる弾性糸は、モノフィラメントでもマルチフィラメントであってもよい。
【００６０】  芯鞘複合繊維ＣＹを芯糸として空気精紡機で紡績された複合被覆弾性糸１は実撚ではなく紡績糸を構成する短繊維が絡み合って芯糸を被覆している。そのために、リング紡績糸のように実撚状に外層の糸を被覆する際に生じるマイグレーション（芯糸が内から外へ、また内へと変位する現象）が生じず、芯糸を芯鞘複合繊維ＣＹの中心部に安定して配置できる。また、外層部を結束繊維で被覆しているので、しごきに対して撚りの移動が発生せず鞘糸が脱落しない。そのために、本実施形態に係る上記構成の複合被覆弾性糸１を用いて編物や織物などの布帛を良好に作製できる。
【００６１】  上記したように、本発明に係る複合被覆弾性糸１は、弾性糸から成る芯部２と、マルチフィラメント仮撚加工糸から成る鞘部３と、結束繊維状とされる綿繊維を含む短繊維から成る外層被覆部４と、を有し、芯部２と鞘部３とから構成される芯糸部が無撚状態で外層被覆部４が結束状態となる仮撚紡績糸から構成されることを特徴とする。
【００６２】  この構成であれば、弾性糸から成る芯部２とマルチフィラメント仮撚加工糸から成る鞘部３とから構成される芯糸部を有するので、芯糸部が実質的に無撚状の被覆弾性糸を形成して、安定した吸水速乾性と所定の弾性力を発揮する。また、外層被覆部４が結束繊維状とされる綿繊維を含む短繊維から成るので、良好な肌触りと吸水性を発揮可能になる。従って、本発明によれば、所定の弾性力を発揮し、肌触りや風合いも良くなり、さらに、安定した吸水速乾性を含む所定の機能を発揮する織編物を作製できる複合被覆弾性糸１を得ることができる。
【００６３】  また、本発明に係る複合被覆弾性糸１の製造方法は、弾性糸から成る芯部２と、マルチフィラメント仮撚加工糸から成る鞘部３と、結束繊維状とされる綿繊維を含む短繊維から成る外層被覆部４と、を有する複合被覆弾性糸１の製造方法であって、仮撚加工機１０を用いて、芯部２と鞘部３とから構成される芯鞘複合繊維ＣＹを製造し、仮撚加工機１０を介して製造された芯鞘複合繊維ＣＹを芯糸として空気精紡機３０に供給して複合被覆弾性糸１を製造するとともに、仮撚加工機１０は、給糸部と、仮撚ヒーター１２と仮撚具１３を有する仮撚加工部と、巻取部とを備え、さらに、給糸部に配設された給糸パッケージＰＡからフィラメント糸条Ｙ１を引き出して所定の延伸率で送り出す供給ローラー１１と、仮撚加工部にて仮撚加工されたフィラメント糸条Ｙ１を引取り巻取部に送り出す引取りローラー１４と、を備え、弾性糸Ｙ２は、仮撚ヒーター１２の下流側にある引取りローラー１４部から所定の延伸率で延伸されて供給されて仮撚ヒーター１２部を経由しない構成とされ、フィラメント糸条Ｙ１の延伸率よりも弾性糸Ｙ２の延伸率を高くすることで、合糸して芯鞘複合繊維ＣＹを製造した際に、芯鞘複合繊維ＣＹの中心部に弾性糸Ｙ２が配置されるようにしており、空気精紡機３０において、所定の糸張力Ｔ１を付与して芯鞘複合繊維ＣＹを紡績される繊維束の中心部に供給して、芯鞘複合繊維ＣＹが紡績糸の中心部に配置されるようにしたことを特徴としている。
【００６４】  上記構成の製造方法によれば、弾性糸Ｙ２を仮撚ヒーター１２の下流側にある引取りローラー１４部から所定の延伸率で供給することにより、熱影響を受けることなく芯鞘複合繊維ＣＹの中心部に弾性糸Ｙ２を配置できる芯鞘複合繊維ＣＹを製造でき、さらに、この芯鞘複合繊維ＣＹを芯糸にして空気精紡機に供給することにより、芯鞘複合繊維ＣＹが紡績糸の中心部に配置される複合被覆弾性糸１を製造可能になる。
【００６５】  弾性糸Ｙ２を引取りローラー１４に供給する際には、弾性糸Ｙ２を巻回した給糸パッケージＰＢを引取りローラー１４の近く（例えば、５０ｃｍ程度離れた位置）に配置し、所定の延伸率で仮撚加工糸条の中心部に供給することが好ましい。これにより、弾性糸Ｙ２を仮撚加工糸条の中心部に配置できて、良好なコアヤーン状の芯鞘複合繊維ＣＹを製造できる。
【００６６】  また、上記構成の複合被覆弾性糸１を用いて編織成された編織物は、所定の弾性力と良好な肌触りと安定した吸水速乾性を含む所定の機能を発揮するので、所定の弾性力で体にフィットして、汗を素早く吸収し素早く乾燥させる性能が求められるスポーツウエアやタイツなどに好適に適用可能になる。
【００６７】  そのために本発明は、スポーツウエアやタイツ等の所定の弾性力を発揮することが求められる衣服や布地を製造するための糸条およびその製造方法に好適に利用可能となる。
【符号の説明】
【００６８】  １  複合被覆弾性糸
２  芯部（弾性糸）
３  鞘部（芯鞘複合繊維）
４  外層被覆部
１０  仮撚加工機
１２  仮撚ヒーター
１３  仮撚具
１４  引取りローラー
３０  空気精紡機（仮撚紡績機）
３６  空気紡績部
ＣＹ  芯鞘複合繊維
ＰＡ  給糸パッケージ（ポリエステル糸）
ＰＢ  給糸パッケージ（弾性糸）
ＰＣ  パッケージ（芯鞘複合繊維）
ＰＤ  パッケージ（複合被覆弾性糸）
ＤＲ  ドラフト部
Ｔ１  張力
Ｙ１  フィラメント糸条
Ｙ２  弾性糸
【図１】
2019119976.tif 000003
【図２】
2019119976.tif 000004
【図３】
2019119976.tif 000005